(57)【要約】      （修正有）【課題】ポリアミド樹脂組成物からなる結晶化速度を加速させることなく、透明性を損なうことなく、ガスバリヤー性に非常に優れたフィルム、シートおよび薄肉中空容器用の樹脂組成物とそれを成形して得られる成形品等を提供する。【解決手段】キシリレンジアミン又はビス（アミノメチル）シクロヘキサンを７０モル％以上含むジアミン成分と、炭素数４〜２０の脂肪族ジカルボン酸を７０モル％以上含むジカルボン酸成分から形成されるポリアミド（Ｘ）１００重量部に対して、ビス（ベンジリデン）ソルビトールおよびビス（アルキルベンジリデン）ソルビトールから選ばれる１種以上のビス（ベンジリデン）ソルビトール（Ａ）を０．００５〜２重量部添加した樹脂組成物。【選択図】なし【特許請求の範囲】
【請求項１】
キシリレンジアミン又はビス（アミノメチル）シクロヘキサンを７０モル％以上含むジアミン成分と、炭素数４〜２０の脂肪族ジカルボン酸を７０モル％以上含むジカルボン酸成分から形成されるポリアミド（Ｘ）１００重量部に対して、ビス（ベンジリデン）ソルビトールおよびビス（アルキルベンジリデン）ソルビトールから選ばれる１種以上のビス（ベンジリデン）ソルビトール（Ａ）を０．００５〜２重量部添加した樹脂組成物。
【請求項２】
更にポリアミド（Ｘ）以外のポリアミドを含む請求項１に記載の樹脂組成物。
【請求項３】
更にポリエステルを含む請求項１または２に記載の樹脂組成物。
【請求項４】
ビス（ベンジリデン）ソルビトール（Ａ）が、ビス（ｐ−メチルベンジリデン）ソルビトール、ビス（ｐ−エチルベンジリデン）ソルビトール、ビス（Ｎ−プロピルベンジリデン）ソルビトール、ビス（ｐ−イソプロピルベンジリデン）ソルビトール、ビス（ｐ−イソブチルベンジリデン）ソルビトール、ビス（２，４−ジメチルベンジリデン）ソルビトール、ビス（３，４−ジメチルベンジリデン）ソルビトール、ビス（２，４，５−トリメチルベンジリデン）ソルビトール、ビス（２，４，６−トリメチルベンジリデン）ソルビトールおよびビス（４−ビフェニルベンジリデン）ソルビトールから選ばれる１種以上である請求項１〜３のいずれかに記載の樹脂組成物。
【請求項５】
請求項１〜４のいずれかに記載の樹脂組成物を用いた成形体。
【発明の詳細な説明】
【技術分野】
【０００１】
２軸延伸フィルム、深絞りカップなどの成形性を低下させず、透明性を損なうことなく、ガスバリヤー性に非常に優れたポリアミド樹脂組成物に関するものである。
【背景技術】
【０００２】
塩素を含まないガスバリヤー性樹脂としては、ナイロン６やポリメタキシリレンアジパミド（以下、Ｎ−ＭＸＤ６と略することがある）といったポリアミド樹脂やエチレンビニル共重合体（以下ＥＶＯＨと略することがある）が知られており、なかでもポリメタキシリレンアジパミドは酸素バリヤー性、特に高湿度環境下やボイルやレトルト処理といった加熱殺菌処理後の酸素バリヤー性に優れ、且つ高い機械的性能を有しているので、食品包装用材料として好適であり、ポリエチレンテレフタレートとメタキシリレンアジパミドとの多層ボトルやブレンドボトルとしてや、延伸フィルム、ポリオレフィンといったベースフィルムと積層したものや、ナイロン６といった他材と混合して利用されている。
【０００３】
しかしながら、Ｎ-ＭＸＤ６は、非晶で無延伸または非晶で低倍率の延伸状態では、ガラス転移温度以上に加熱された際、高湿度雰囲気下での保存中、あるいは水や沸騰水に接触した際に白化・結晶化し、透明性が低下する。このため、ボイル・レトルト殺菌用途などの高湿度雰囲気下での利用あるいは水に接触する状態での利用に制約があった。特に、フィルムやシート用に使用するために溶融重合後、更に固相重合したＮ−ＭＸＤ６は、結晶化速度が遅くなるため、白化・結晶化し易く、白化・結晶化したＮ−ＭＸＤ６は機械的性能、特に耐衝撃性が低下するという問題があった。
【０００４】
特許文献１においては、Ｎ−ＭＸＤ６に結晶化速度の速い特定の他のポリアミド（例えばナイロン６）を混合した組成物を開示した。このポリアミド樹脂組成物より得られるフィルム、シートは、柔軟性があり、高湿度雰囲気下においても優れた透明性を保つという優れた特徴を有するが、一方、他のポリアミドを混合することによりＮ−ＭＸＤ６単独の場合と比較し、ガスバリヤー性が低下するという問題点があった。
【０００５】
また、非特許文献１には、ナイロン６中に粘土鉱物が分子サイズで分散し、かつナイロン６と粘土がイオン結合している複合材料、いわゆるナイロン６−粘土ハイブリッドにおいては、球晶の成長が粘土の層により妨げられて球晶の大きさが可視光の波長以下に制御されるため、可視光の透過率が通常のポリアミドより増大すると記載されている。同じ結晶性ポリアミドであるＮ−ＭＸＤ６においても同様な効果が期待できるが、その効果発現のためには粘土鉱物を１％添加する必要がある。しかし、粘土鉱物を１％以上添加したＮ−ＭＸＤ６から成形されたフィルム、シート等は衝撃強度が低下するなど機械的性能が不充分である。
【０００６】
同様の無機物として、タルク、マイカなどをＮ−ＭＸＤ６にブレンドすることでも、ボイル・レトルト後の白化改善が可能であるが、結晶化速度が無添加のＮ−ＭＸＤ６と比べて２倍以上加速されるため、高い成形サイクルを求められる射出成形用途では良いが、延伸フィルム、シートから成形される深絞りカップなどでは、結晶化速度が速すぎると、結晶化により、フィルムやシートの延伸ができなくなり、破断したり、伸びムラなど、成形性が極端に低下するといった問題がある。
【０００７】
特許文献２において、ポリアミドＭＸＤ６にエチレンビスステアリルアミドなどの特定の脂肪酸と特定のジアミンあるいは特定のジオールから得られるジアミド化合物あるいはジエステル化合物を特定量添加混合した組成物から得たフィルム、シート及び中空容器は、非晶で無延伸または非晶で低倍率の延伸状態であっても、高湿度雰囲気下での保存中や、水、特に沸水との接触の際の白化が少なく、透明性を維持できるが、本発明には、酸素などのバリヤー性が改善することまでは、明記されていない。
【０００８】
特許文献３などに知られるアルキル置換芳香族アルデヒド、および関連するアセタールで作られうるようなビス（ジベンジリデン）ソルビトールアセタールからなるポリプロピレン用結晶核剤が知られている。これらの有機系結晶核剤は、非特許文献２で示されているように結晶核剤がポリプロピレン中に相溶し、ナノメートルレベルのネットワーク構造を構築し、このネットワークを核としてナノメートルオーダーのポリプロピレンの球晶が成長することが知られている。ナノレベルの結晶サイズであるため、透明性に優れ、ポリプロピレンの透明性を改善するために広く使われている。しかしながらこれらのビス（ジベンジリデン）ソルビトールアセタールは、ポリアミドなどの重縮合樹脂組成物への透明性改善効果があることやバリヤー性改善効果があることは明記されていない。
【先行技術文献】
【特許文献】
【０００９】
【特許文献１】特開平４−１９８３２９号公報
【特許文献２】特開２０００−２４８１７６号公報
【特許文献３】特開平３−１６９８８２号公報
【非特許文献】
【００１０】
【非特許文献１】「新素材」誌１９９６年１２月号１７頁
【非特許文献２】Ｍａｃｒｏｍｏｌｅｃｕｌｅｓ  Ｖｏｌ.３６，Ｎｏ.１４．２００３
【発明の概要】
【発明が解決しようとする課題】
【００１１】
本発明の目的は、延伸フィルムや深絞りカップなどの成形性を低下させる結晶化速度を加速させることなく、ガスバリヤー性に非常に優れたポリアミド樹脂組成物に関するものである。
【課題を解決するための手段】
【００１２】
本発明者らは、上記課題を解決すべく鋭意検討した結果、ビス（ベンジリデン）ソルビトールやその誘導体をＮ−ＭＸＤ６、Ｎ−ＭＸＤ６と他のポリアミド（ナイロン６など）とのブレンド組成物やポリエチレンテレフタレートとＮ−ＭＸＤ６とのブレンド組成物などの重縮合樹脂組成物に添加することにより上記課題を解決できることを見出し、本発明に至った。
即ち本発明は、キシリレンジアミン又はビス（アミノメチル）シクロヘキサンを７０モル％以上含むジアミン成分と、炭素数４〜２０の脂肪族ジカルボン酸を７０モル％以上含むジカルボン酸成分から形成されるポリアミド（Ｘ）１００重量部に対して、ビス（ベンジリデン）ソルビトールおよびビス（アルキルベンジリデン）ソルビトールから選ばれる１種以上のビス（ベンジリデン）ソルビトール（Ａ）を０．００５〜２重量部添加した樹脂組成物、並びに該樹脂組成物を用いた成形体に関する。
【発明の効果】
【００１３】
本発明の樹脂組成物は、延伸フィルムや深絞りカップなどの成形性を保持し、透明性を損なうことなく、ガスバリヤー性に非常に優れている。
【発明を実施するための形態】
【００１４】
本発明で用いるビス（ベンジリデン）ソルビトール（Ａ）は、ビス（ベンジリデン）ソルビトールおよびビス（アルキルベンジリデン）ソルビトールから選ばれるもので、ソルビトールとベンズアルデヒドもしくはアルキル置換ベンズアルデヒドがアセタール化反応によって生成する縮合生成物（ジアセタール）であり、いくつかの当該分野で知られている種々の技術によって都合よく調製することができる。ここで、アルキルは鎖状でも環状でもよく、飽和でも不飽和でもよい。一般的にこのような方法では、酸触媒の存在下における１モルのＤ−ソルビトールと約２モルのアルデヒドとの反応が用いられる。そのときの反応温度は、反応の出発原料に用いられるアルデヒドの特性（融点等）に応じて広範囲に変化する。反応媒質は、水系媒質であっても、非水系媒質であってもよい。本発明で使用するジアセタールを調製するために用いうる一つの好ましい方法は、米国特許第３，７２１，６８２号明細書に記載されている。この開示内容はベンジリデンソルビトール類に限定されているが、本発明で使用するビス（アルキルベンジリデン）ソルビトールもそこに記載された方法によって都合よく製造され得る。
【００１５】
ビス（ベンジリデン）ソルビトール（Ａ）の具体例としては、ビス（ｐ−メチルベンジリデン）ソルビトール、ビス（ｐ−エチルベンジリデン）ソルビトール、ビス（Ｎ−プロピルベンジリデン）ソルビトール、ビス（ｐ−イソプロピルベンジリデン）ソルビトール、ビス（ｐ−イソブチルベンジリデン）ソルビトール、ビス（２，４−ジメチルベンジリデン）ソルビトール、ビス（３，４−ジメチルベンジリデン）ソルビトール、ビス（２，４，５−トリメチルベンジリデン）ソルビトール、ビス（２，４，６−トリメチルベンジリデン）ソルビトール、ビス（４−ビフェニルベンジリデン）ソルビトール等が挙げられる。
【００１６】
ビス（ベンジリデン）ソルビトール（Ａ）を調製するのに好適なアルキル置換ベンズアルデヒドの例としては、ｐ−メチルベンズアルデヒド、Ｎ−プロピルベンズアルデヒド、ｐ−イソプロピルベンズアルデヒド、２，４−ジメチルベンズアルデヒド、３，４−ジメチルベンズアルデヒド、２，４，５−トリメチルベンズアルデヒド、２，４，６−トリメチルベンズアルデヒド、４−ビフェニルベンズアルデヒドが挙げられる。
【００１７】
本発明で用いるポリアミドは、キシリレンジアミン又はビス（アミノメチル）シクロヘキサンを７０モル％以上含むジアミン成分と、炭素数４〜２０の脂肪族ジカルボン酸を７０モル％以上含むジカルボン酸成分から形成されたポリアミド（以下、「ポリアミド（Ｘ）」と称す場合がある）である。キシリレンジアミンとしては、メタキシリレンジアミン、パラキシリレンジアミン等が例示されるが、メタキシリレンジアミンが好ましい。ビス（アミノメチル）シクロヘキサンとしては、１，３−ビス（アミノメチル）シクロヘキサン、１，４−ビス（アミノメチル）シクロヘキサン等が例示される。キシリレンジアミンとビス（アミノメチル）シクロヘキサンは合計で７０モル％以上となる範囲で併用してもよい。
【００１８】
本発明において、キシリレンジアミン、ビス（アミノメチル）シクロヘキサン以外のジアミンとして、テトラメチレンジアミン、ペンタメチレンジアミン、オクタメチレンジアミン、ノナメチレンジアミン等の脂肪族ジアミン、パラフェニレンジアミン等の芳香族ジアミン等が例示できるが、これらに限定されるものではない。
【００１９】
本発明において、使用される炭素数４〜２０の脂肪族ジカルボン酸の例としては、コハク酸、グルタル酸、ピメリン酸、スベリン酸、アゼライン酸、アジピン酸、セバシン酸、ウンデカン二酸、ドデカン二酸等の脂肪族ジカルボン酸が例示できるが、これら中でもアジピン酸が好ましい。本発明では、３０モル％を超えない範囲で上記以外のジカルボン酸、例えば、イソフタル酸、テレフタル酸、２，６−ナフタレンジカルボン酸等の芳香族ジカルボン酸を使用することができる。
【００２０】
上記以外のポリアミド形成化合物としては、特に限定されないが、カプロラクタム、バレロラクタム、ラウロラクタム、ウンデカラクタム等のラクタムや、１１−アミノウンデカン酸、１２−アミノドデカン酸等のアミノカルボン酸を挙げることが出来る。
【００２１】
ポリアミド（Ｘ）は、リン原子含有化合物を添加して溶融重縮合（溶融重合）法により製造されることが好ましい。溶融重縮合法としては、例えばジアミン成分とジカルボン酸成分からなるナイロン塩を水の存在下に、加圧下で昇温し、加えた水および縮合水を除きながら溶融状態で重合させる方法がある。また、ジアミン成分を溶融状態のジカルボン酸成分に直接加えて、重縮合する方法によっても製造される。この場合、反応系を均一な液状状態に保つために、ジアミン成分をジカルボン酸成分に連続的に加え、その間、反応温度が生成するオリゴアミドおよびポリアミドの融点よりも下回らないように反応系を昇温しつつ、重縮合が進められる。
【００２２】
ポリアミド（Ｘ）の重縮合系内に添加されるリン原子含有化合物としては、ジメチルホスフィン酸、フェニルメチルホスフィン酸、次亜リン酸、次亜リン酸ナトリウム、次亜リン酸カリウム、次亜リン酸リチウム、次亜リン酸エチル、フェニル亜ホスホン酸、フェニル亜ホスホン酸ナトリウム、フェニル亜ホスホン酸カリウム、フェニル亜ホスホン酸リチウム、フェニル亜ホスホン酸エチル、フェニルホスホン酸、エチルホスホン酸、フェニルホスホン酸ナトリウム、フェニルホスホン酸カリウム、フェニルホスホン酸リチウム、フェニルホスホン酸ジエチル、エチルホスホン酸ナトリウム、エチルホスホン酸カリウム、亜リン酸、亜リン酸水素ナトリウム、亜リン酸ナトリウム、亜リン酸トリエチル、亜リン酸トリフェニル、ピロ亜リン酸等が挙げられ、これらの中でも特に次亜リン酸ナトリウム、次亜リン酸カリウム、次亜リン酸リチウム等の次亜リン酸金属塩がアミド化反応を促進する効果が高く、かつ着色防止効果にも優れるため好ましく用いられ、特に次亜リン酸ナトリウムが好ましい。本発明で使用できるリン原子含有化合物はこれらの化合物に限定されない。
【００２３】
ポリアミド（Ｘ）の重縮合系内に添加するリン原子含有化合物の添加量は、ポリアミド（Ｘ）中のリン原子濃度換算で５０〜４００ｐｐｍであることが好ましく、より好ましくは６０〜３５０ｐｐｍであり、さらに好ましくは７０〜３００ｐｐｍである。
【００２４】
また、ポリアミド（Ｘ）の重縮合系内には、リン原子含有化合物と併用してアルカリ金属化合物を添加することが好ましい。重縮合中のポリアミドの着色を防止するためにはリン原子含有化合物を十分な量存在させる必要があるが、場合によってはポリアミドのゲル化を招く恐れがあるため、アミド化反応速度を調整するためにもアルカリ金属化合物を共存させることが好ましい。アルカリ金属化合物としては、アルカリ金属水酸化物やアルカリ金属酢酸塩が好ましい。本発明で用いることのできるアルカリ金属化合物としては、水酸化リチウム、水酸化ナトリウム、水酸化カリウム、水酸化ルビジウム、水酸化セシウム、酢酸リチウム、酢酸ナトリウム、酢酸カリウム、酢酸ルビジウム、酢酸セシウム等が挙げられるが、これらの化合物に限定されることなく用いることができる。
【００２５】
溶融重縮合で得られたポリアミド（Ｘ）は一旦取り出され、ペレット化された後、乾燥して使用される。また更に重合度を高めるために固相重合しても良い。乾燥乃至固相重合で用いられる加熱装置としては、連続式の加熱乾燥装置やタンブルドライヤー、コニカルドライヤー、ロータリードライヤー等と称される回転ドラム式の加熱装置およびナウタミキサーと称される内部に回転翼を備えた円錐型の加熱装置が好適に使用できるが、これらに限定されることなく公知の方法、装置を使用することができる。特にポリアミドの固相重合を行う場合は、上述の装置の中で回分式加熱装置が、系内を密閉化でき、着色の原因となる酸素を除去した状態で重縮合を進めやすいことから好ましく用いられる。
【００２６】
上述の工程を経て得られるポリアミド（Ｘ）は着色が少なく、ゲルの少ないものであるが、本発明では上述の工程を経て得られたポリアミドのうち、ＪＩＳ−Ｋ−７１０５の色差試験におけるｂ＊値が３以下のものが好ましく用いられ、特に好ましくは２以下のものであり、さらに好ましくは１以下のものである。ポリアミドのｂ＊値が３を超えるものは、後加工によって得られる成形品が黄色味がかったものとなり、その商品価値は低いものとなるため好ましくない。
【００２７】
ポリアミド（Ｘ）は、少なくともリン原子含有化合物の存在下で重縮合が行われることが好ましい。本発明においては溶融重縮合の段階でリン原子含有化合物を添加することが好ましい。この段階で系内にリン原子含有化合物が存在しないと得られるポリアミドは黄色く着色したものとなったり、さらにはアミド化反応速度が遅くなってしまうために、例えば包装材料として利用可能な重合度まで重縮合を進めようとすると熱履歴が増大してポリアミドのゲル化、着色を招く恐れがある。
【００２８】
ポリアミド（Ｘ）の重合度の指標としてはいくつかあるが、相対粘度は一般的に使われるものである。ポリアミド（Ｘ）において好ましい相対粘度は１．５〜４．２であり、より好ましくは１．７〜４．０、さらに好ましくは２．０〜３．８である。ポリアミド（Ｘ）相対粘度が１．５未満の場合には、溶融したポリアミドの流動性が不安定になりやすく成形品の外観が悪化することがある。またポリアミド（Ｘ）の相対粘度が４．２を超えると、ポリアミドの溶融粘度が高すぎて成形加工が不安定になることがある。
尚、ここで言う相対粘度は、ポリアミド１ｇを９６％硫酸１００ｍＬに溶解し、キャノンフェンスケ型粘度計にて２５℃で測定した落下時間（ｔ）と、同様に測定した９６％硫酸そのものの落下時間（ｔ０）の比であり、次式で示される。
相対粘度＝ｔ／ｔ０  ・・・（イ）
【００２９】
本発明の樹脂組成物は、ポリアミド（Ｘ）１００重量部に対して、少なくともビス（ベンジリデン）ソルビトール（Ａ）を０．００５〜２重量部、好ましくは０．２〜０．８重量部添加した樹脂組成物である。
【００３０】
本発明の樹脂組成物には、本発明の効果を損なわない範囲で、ポリアミド（Ｘ）以外のポリアミドやポリエステルのような熱可塑性樹脂をブレンドしてもよい。
【００３１】
ポリアミド（Ｘ）以外のポリアミドとしては、ナイロン４、ナイロン６、ナイロン１０、ナイロン１１、ナイロン１２、ナイロン４,６、ナイロン６，６、ナイロン６,１０などを好適に使用することが出来る。
【００３２】
本発明の樹脂組成物にブレンドする好ましいポリエステルをとしては、ポリエチレンテレフタレート樹脂、ポリエチレンテレフタレート−イソフタレート共重合樹脂、ポリエチレン−１，４−シクロヘキサンジメチレン−テレフタレート共重合樹脂、ポリエチレン−２，６−ナフタレンジカルボキレート樹脂、ポリエチレン−２，６−ナフタレンジカルボキシレート−テレフタレート共重合樹脂、ポリエチレン−テレフタレート−４，４' −ビフェニルジカルボキシレート樹脂、ポリ−１，３−プロピレン−テレフタレート樹脂、ポリブチレンテレフタレート樹脂、ポリブチレン−２，６−ナフタレンジカルボキシレート樹脂等がある。より好ましいポリエステル樹脂としては、ポリエチレンテレフタレート樹脂、ポリエチレンテレフタレート−イソフタレート共重合樹脂、ポリブチレンテレフタレート樹脂およびポリエチレン−２，６−ナフタレンジカルボキシレート樹脂が挙げられる。
【００３３】
本発明の樹脂組成物には、本発明の効果を損なわない範囲で艶消剤、耐熱安定剤、耐候安定剤、紫外線吸収剤、核剤、可塑剤、難燃剤、帯電防止剤、着色防止剤、ゲル化防止剤等の添加剤、層状珪酸塩等のクレイやナノフィラー等を加えることもできるが、以上に示したものに限定されることなく、種々の材料を混合しても良い。また、パラｔ−ブチル安息香酸、リン系の透明化結晶核剤、ロジンアミド系のゲル化剤など他の透明性改善を補助する添加剤を併用しても良い。
【００３４】
また、本発明の樹脂組成物には、その性質を本質的に変化させない範囲で、ポリエチレンテレフタレート製品回収物、少量のイソフタル酸成分単位を含む変性ポリエチレンテレフタレート製品回収物、ポリアミド製品回収物、および／または成形品製造時の端材、および規格外物等のポリエステルおよび／またはポリアミド樹脂回収物を添加してもよい。
【００３５】
本発明の樹脂組成物を構成する各成分をブレンドする際は、ブレンド方法に制約はなく、公知のブレンド方法を利用できる。例えば、ポリアミド（Ｘ）もしくは、ポリアミド（Ｘ）と他のポリアミド又はポリエステルにビス（ベンジリデン）ソルビトール（Ａ）を添加して押出機内で混合することで所望の樹脂組成物を得ることができる。また、最大３０重量％程度のビス（ベンジリデン）ソルビトール（Ａ）を添加したポリアミドもしくはポリエステルをベースのマスターバッチを作成し、これとポリアミドもしくはポリエステルと混合しても良い。
【００３６】
本発明の樹脂組成物を成形することで、ガスバリヤー性、色調、透明性に優れたフィルム、シート、薄肉中空容器等の成形体が得られる。該成形体は、本発明の樹脂組成物からなる単層構造でも、ポリオレフィン、ポリエステル等の熱可塑性樹脂や他の材料を積層した多層構造でもよい。これらの成形体は、食品、飲料、薬品、電子部品等の包装材料または、自動車などの燃料容器として利用できる。
【実施例】
【００３７】
以下に実施例、および比較例を示し、本発明を具体的に説明する。なお本発明における評価のための測定は以下の方法によった。
（１）ポリアミド樹脂の相対粘度
ポリアミド樹脂１ｇを精秤し、９６％硫酸１００ｍｌに２０〜３０℃で攪拌溶解した。完全に溶解した後、速やかにキャノンフェンスケ型粘度計に溶液５ｃｃを取り、２５℃の恒温漕中で１０分間放置後、落下速度（ｔ）を測定した。また、９６％硫酸そのものの落下速度（ｔ0 ）も同様に測定した。ｔおよびｔ0 から次式（イ）により相対粘度を算出した。
相対粘度＝ｔ／ｔ0 （イ）
【００３８】
（２）曇値：Ｈａｚｅ（％）
ＪＩＳ−Ｋ−７１０５に準じた。ボトルの場合、胴部より切り出したシート（厚み約３００〜４００ミクロン）について、日本電色工業社製の曇値測定装置（型式：ＣＯＨ−３００Ａ）にて測定し、３００ミクロンあたりの曇値として換算した。フィルムに関しては（厚み約１００ミクロン）については、１００ミクロンあたりの曇値として換算した。
【００３９】
（３）ＤＳＣ
(株)島津製作所製、ＤＳＣ-６０を用い、昇温速度１０℃／分で窒素気流下にて１０℃〜２６０℃ＤＳＣ測定（示差走査熱量測定）を行い、融解に起因する吸熱ピークから融点を求めた。
【００４０】
（４）半結晶化時間
半結晶化時間測定装置ＭＫ７０１（コタキ製作所）を用い、脱偏光強度法によって１００ミクロンのフィルムを５枚重ねたものを２６０℃の熱風環境で３分間溶融した後、１６０℃のオイルバスにて結晶化させたときの半結晶化時間を求めた。
【００４１】
（５）酸素透過率：ＯＴＲ
ＡＳＴＭ Ｄ３９８５に準じた。測定装置は、モダンコントロールズ社製（型式：ＯＸ−ＴＲＡＮ  ２／２１ＳＨ）のものを使用した。測定条件は、ボトルＯＴＲ（ｃｃ／（０．２１ａｔｍ・ｂｏｔｔｌｅ・ｄａｙ））及びカップＯＴＲ（ｃｃ／（０．２１ａｔｍ・ｐａｃｋａｇｅ・ｄａｙ））の場合、温度：２３℃、相対湿度：ボトル外６０％、ボトル内１００％、フィルムＯＴＲ（ｃｃ・ｍｍ／（ｍ２・ｄａｙ・ａｔｍ））の場合、温度：２３℃、相対湿度：６０％にて測定した。
【００４２】
実施例１
（ポリアミドの溶融重合）
攪拌機、分縮器、全縮器、温度計、滴下ロート及び窒素導入管、ストランドダイを備えた内容積５０リットルの反応容器に、精秤したアジピン酸１５０００ｇ（１０．６ｍｏｌ）、次亜リン酸ナトリウム５．１７４ｇ（０．０４８８ｍｏｌ）、酢酸ナトリウム２．８０３ｇ（０．０３４２ｍｏｌ）を入れ、十分に窒素置換した後、さらに少量の窒素気流下で系内を攪拌しながら１ ７０℃まで加熱した。これにメタキシリレンジアミン１３９７４ｇ（１０２．６ｍｏｌ）を攪拌下に滴下し、生成する縮合水を系外へ除きながら系内を連続的に昇温した。メタキシリレンジアミンの滴下終了後、内温を２６０℃として４０分反応を継続した。その後、系内を窒素で加圧し、ストランドダイからポリマーを取り出してこれをペレット化し、約２４ｋｇのポリアミドを得た。
（ポリアミドの固相重合）
次いで、窒素ガス導入管、真空ライン、真空ポンプ、内温測定用の熱電対を設けたジャケット付きのタンブルドライヤーに前記ポリアミドを仕込み、一定速度で回転させつつ、タンブルドライヤー内部を純度が９９容量％ 以上の窒素ガスで十分に置換した後、同窒素ガス気流下でタンブルドライヤーを加熱し、約１５０分かけてペレット温度を１５０℃ に昇温した。ペレット温度が１５０℃に達した時点で系内の圧力を１ｔｏｒｒ以下に減圧した。さらに昇温を続け、約７０分かけてペレット温度を２００℃まで昇温した後、２００℃で３０分保持した。次いで、系内に純度が９９容量％ 以上の窒素ガスを導入して、タンブルドライヤーを回転させたまま冷却して相対粘度が２．６のＮ−ＭＸＤ６を得た。
【００４３】
（無延伸フィルムの作製）
得られたＮ−ＭＸＤ６ペレット１００重量部に対して、ビス（ｐ−メチルベンジリデン）ソルビトール（商品名：ゲルオールMD-LM30  新日本理化製）０．４重量部をドライブレンドし、３０ｍｍφ２軸押出機により、押出温度２６０℃〜２７０℃、スクリュー回転数７０ｒｐｍ、フィードスクリュー回転数１４ｒｐｍ、引き取り速度１．２ｍ／ｍｉｎで製膜し、巾３００ｍｍ、厚み９５〜１０５μｍの無延伸フィルムを作製した。このフィルムの融点、半結晶化時間、酸素透過係数及び、曇値（Ｈａｚｅ）を表１に示した。
【００４４】
（延伸フィルムの作製）
また、同様に、厚み２３５〜２４５μｍのフィルムを試作し、このフィルムを(株)東洋精機製作所製の二軸延伸装置（テンター法）を用いて、延伸温度１３０℃ でＭＤ方向に４倍、ＴＤ方向に４倍延伸し、２１０℃で３０秒熱固定した２軸延伸フィルムを得た。この２軸延伸フィルムの成形性及び酸素透過係数も表１に示した。
【００４５】
実施例２
ビス（ｐ−メチルベンジリデン）ソルビトールの代わりにビス（ｐ−エチルベンジリデン）ソルビトール（商品名：ＮＣ−４  三井化学製）を用いた以外は、実施例１と同様の方法で、無延伸フィルム及び２軸延伸フィルムを作製し、実施例１と同様に評価した。結果を表１に示した。
【００４６】
実施例３
ビス（ｐ−メチルベンジリデン）ソルビトールの代わりにビス（Ｎ−プロピルベンジリデン）ソルビトール（商品名：Ｍｉｌｌａｄ  ＮＸ８０００  Ｍｉｌｌｉｋｅｎ製）を用いた以外は、実施例１と同様の方法で、無延伸フィルム及び２軸延伸フィルムを作製し、実施例１と同様に評価した。結果を表１に示した。
【００４７】
実施例４
ビス（Ｎ−プロピルベンジリデン）ソルビトールの添加量が０．２重量部であること以外は実施例３と同様の方法で無延伸フィルム及び２軸延伸フィルムを作製し、実施例１と同様に評価した。結果を表１に示した。
【００４８】
実施例５
ビス（Ｎ−プロピルベンジリデン）ソルビトールの添加量が０．８重量部であること以外は実施例３と同様の方法で無延伸フィルム及び２軸延伸フィルムを作製し、実施例１と同様に評価した。結果を表１に示した。
【００４９】
実施例６
ビス（ｐ−メチルベンジリデン）ソルビトールの代わりにビス（ｐ−イソプロピルベンジリデン）ソルビトール（日本ファインケム製）を用いた以外は、実施例１と同様の方法で、無延伸フィルム及び２軸延伸フィルムを作製し、実施例１と同様に評価した。結果を表１に示した。
【００５０】
実施例７
ビス（ｐ−メチルベンジリデン）ソルビトールの代わりにビス（ｐ−イソブチルベンジリデン）ソルビトール（日本ファインケム製）を用いた以外は、実施例１と同様の方法で、無延伸フィルム及び２軸延伸フィルムを作製し、実施例１と同様に評価した。結果を表１に示した。
【００５１】
実施例８
米国特許第３，７２１，６８２号明細書に記載の方法に準じて、２，４−ジメチルベンズアルデヒド（三菱ガス化学(株)製）とＤ−ソルビトールからビス（２，４−ジメチルベンジリデン）ソルビトールを調製した。ビス（ｐ−メチルベンジリデン）ソルビトールの代わりにビス（２，４−ジメチルベンジリデン）ソルビトールを用いた以外は、実施例１と同様の方法で、無延伸フィルム及び２軸延伸フィルムを作製し、実施例１と同様に評価した。結果を表１に示した。
【００５２】
実施例９
ビス（ｐ−メチルベンジリデン）ソルビトールの代わりにビス（３，４−ジメチルベンジリデン）ソルビトール（商品名：Ｍｉｌｌａｄ  ３９８８  Ｍｉｌｌｉｋｅｎ製）を用いた以外は、実施例１と同様の方法で、無延伸フィルム及び２軸延伸フィルムを作製し、実施例１と同様に評価した。結果を表１に示した。
【００５３】
実施例１０
米国特許第３，７２１，６８２号明細書に記載の方法に準じて、２，４，５−トリメチルベンズアルデヒド（三菱ガス化学(株)製）とＤ−ソルビトールからビス（２，４，５−トリメチルベンジリデン）ソルビトールを調製した。ビス（ｐ−メチルベンジリデン）ソルビトールの代わりにこのビス（２，４，５−トリメチルベンジリデン）ソルビトールを用いた以外は、実施例１と同様の方法で、無延伸フィルム及び２軸延伸フィルムを作製し、実施例１と同様に評価した。結果を表１に示した。
【００５４】
実施例１１
米国特許第３，７２１，６８２号明細書に記載の方法に準じて、２，４，６−トリメチルベンズアルデヒド（三菱ガス化学(株)製）とＤ−ソルビトールからビス（２，４，６−トリメチルベンジリデン）ソルビトールを調製した。ビス（ｐ−メチルベンジリデン）ソルビトールの代わりにこのビス（２，４，６−トリメチルベンジリデン）ソルビトールを用いた以外は、実施例１と同様の方法で、無延伸フィルム及び２軸延伸フィルムを作製し、実施例１と同様に評価した。結果を表１に示した。
【００５５】
実施例１２
米国特許第３，７２１，６８２号明細書に記載の方法に準じて、４−ビフェニルベンズアルデヒド（三菱ガス化学(株)製）とＤ−ソルビトールからビス（４−ビフェニルベンジリデン）ソルビトールを調製した。ビス（ｐ−メチルベンジリデン）ソルビトールの代わりにこのビス（４−ビフェニルベンジリデン）ソルビトールを用いた以外は、実施例１と同様の方法で、無延伸フィルム及び２軸延伸フィルムを作製し、実施例１と同様に評価した。結果を表１に示した。
【００５６】
実施例１３
実施例１と同様の方法で、イソフタル酸を６ｍｏｌ％共重合したＮ−ＭＸＤ６を重合した。この共重合品１００重量部に、ビス（Ｎ−プロピルベンジリデン）ソルビトール（商品名：Ｍｉｌｌａｄ  ＮＸ８０００  Ｍｉｌｌｉｋｅｎ製）を５重量部添加したこと以外は、実施例１と同様の方法で、無延伸フィルム及び２軸延伸フィルムを作製し、実施例１と同様に評価した。結果を表１に示した。
【００５７】
実施例１４
実施例１と同様の方法でＮ−ＭＸＤ６を重合したもの８０重量部と、非晶性ポリアミド樹脂（商品名：シーラＰＡ  ３４２６  三井デュポンポリケミカル製、）２０重量部を、ドライブレンドし、混合樹脂を調製した。この混合樹脂１００重量部に対して、０．４重量部のビス（Ｎ−プロピルベンジリデン）ソルビトール（商品名：Ｍｉｌｌａｄ  ＮＸ８０００  Ｍｉｌｌｉｋｅｎ製）を実施例１と同様の方法で添加した無延伸フィルム及び２軸延伸フィルムを作製した。この無延伸フィルムの半結晶化時間、酸素透過係数、及び曇値（Ｈａｚｅ）と、２軸延伸フィルムの酸素透過係数を表２に示した。
【００５８】
実施例１５
実施例１と同様の方法で、イソフタル酸を６ｍｏｌ％共重合したＮ−ＭＸＤ６を重合した。この共重合品３０重量部とナイロン６（商品名：ＵＢＥＳＴＡ  １０２４Ｂ  宇部興産製）７０重量部の混合物にビス（Ｎ−プロピルベンジリデン）ソルビトール５重量部をブレンドしたこと以外は、実施例１と同様の方法で無延伸フィルム及び２軸延伸フィルムを作製し、実施例１４と同様に評価した。結果を表２に示した。
【００５９】
実施例１６
３台の押出機、フィードブロック、Ｔダイ、冷却ロール、巻き取り機等を備えた多層シート製造装置を用い、１台目の押出機からＰＰ（日本ポリプロ社製、商品名；ノバテックＰＰ、グレード名；ＦＹ６、メルトインデックス；２．３）１００重量部に０．４重量部のビス（Ｎ−プロピルベンジリデン）ソルビトール（商品名：Ｍｉｌｌａｄ  ＮＸ８０００  Ｍｉｌｌｉｋｅｎ製）を添加したものを２４０℃で、２台目の押出機から接着性樹脂（三井化学社製、商品名；アドマー、グレード；ＱＢ５５０）を２３０℃で、３台目の押出機からイソフタル酸を６ｍｏｌ％共重合した以外は実施例１と同様の方法で重合したイソフタル酸６ｍｏｌ％共重合Ｎ−ＭＸＤ６（ガスバリヤー層を形成）１００重量部に０．４重量部のＭｉｌｌａｄ  ＮＸ８０００を添加したものを２５０℃でそれぞれ押し出し、フィードブロックを介してＰＰ層／接着性樹脂層／ガスバリヤー層／接着性樹脂層／ＰＰ層の３種５層構造の多層シートを製造した。なお各層の厚みは、４２５／２５／８０／２５／４２５（μｍ）とした。次いで、プラグアシストを備えた真空圧空成形機を使用して、シート表面温度が１７０℃に達した時点で熱成形を行い、口径６２ｍｍ×底径５２ｍｍ×深さ２８ｍｍ、表面積７３ｃｍ２、容積７０ｍｌのカップ状容器を得た。該容器の曇値（Ｈａｚｅ）及び酸素透過率を表３に示した。
【００６０】
実施例１７
予め１５０℃で４時間乾燥（除湿乾燥機使用、露点−４０℃）し、水分を９４ｐｐｍに調整したポリエチレンテレフタレート樹脂（Ｉｎｖｉｓｔａ社製、グレード：１１０１Ｅ、固有粘度０．８０）９５重量部に対し、ポリアミドとしてＭＸナイロン（三菱ガス化学(株)社製、グレードＳ６００７、水分３００ｐｐｍ、相対粘度２．６５)５重量部をタンブラーにより混合したもの１００重量部に対して、０．４重量部のビス（Ｎ−プロピルベンジリデン）ソルビトール（商品名：Ｍｉｌｌａｄ  ＮＸ８０００  Ｍｉｌｌｉｋｅｎ製）を添加したものを、背圧４．０ＭＰａ、スクリュー回転数１５０ｒｐｍ、射出速度１００ｃｃ／ｓｅｃ、樹脂温度２８０℃、金型温度１５℃の条件にてパリソン（長さ９６ｍｍ、肉厚４．０ｍｍ、外形直径２２．５ｍｍ、重量２７ｇ）射出成形した（装置：(株)名機製作所製 Ｍ２００ＰＤＭ−ＭＪ）。
このパリソンを、ブロー成形装置（(株)フロンティア製ＥＦＢ１０００ＥＴ）により二軸延伸ブロー成形して、高さ２２３ｍｍ、同径６５ｍｍ、容量５００ｍＬ、平均厚さ約３００μｍの二軸延伸中空容器を得た。該容器の曇値（Ｈａｚｅ）（３００μｍあたり）及び酸素透過率を表４に示した。
【００６１】
比較例１
ビス（ｐ−メチルベンジリデン）ソルビトールを添加しないこと以外は、実施例１と同様の方法で、無延伸フィルム及び２軸延伸フィルムを作製し、実施例１と同様に評価した。結果を表１に示した。
【００６２】
比較例２
ビス（ｐ−メチルベンジリデン）ソルビトールの代わりに、粉状タルク（商品名：ＤＧ−５０００  松村産業製）を添加したこと以外は実施例１と同様の方法で、無延伸フィルムを作製し、実施例１と同様に評価した。同様に２軸延伸フィルムを作製しようとしたが、フィルムが破断したため、ＯＴＲの測定ができなかった。結果を表１に示した。
【００６３】
比較例３
ビス（ｐ−メチルベンジリデン）ソルビトールの代わりに、エチレンビスステアリルアマイド（商品名：アルフローＨ−５０Ｔ、日本油脂製）を０．１重量部添加したこと以外は実施例１と同様の方法で、無延伸フィルム及び２軸延伸フィルムを作製し、実施例１と同様に評価した。結果を表１に示した。
【００６４】
比較例４
ビス（ｐ−メチルベンジリデン）ソルビトールの代わりに、ステアリン酸アンモニウム塩で有機化処理したモンモリロナイトを１重量部添加したこと以外は実施例１と同様の方法で、無延伸フィルム及び２軸延伸フィルムを作製し、実施例１と同様に評価した。結果を表１に示した。
【００６５】
比較例５
ビス（Ｎ−プロピルベンジリデン）ソルビトールを添加しないこと以外は実施例１３と同様の方法で無延伸フィルム及び２軸延伸フィルムを作製し、実施例１と同様に評価した。結果を表１に示した。
【００６６】
比較例６
ビス（Ｎ−プロピルベンジリデン）ソルビトールを添加しないこと以外は実施例１４と同様の方法で無延伸フィルム及び２軸延伸フィルムを作製し、実施例１４と同様に評価した。結果を表２に示した。
【００６７】
比較例７
ビス（Ｎ−プロピルベンジリデン）ソルビトールを添加しないこと以外は実施例１５と同様の方法で無延伸フィルム及び２軸延伸フィルムを作製し、実施例１４と同様に評価した。結果を表２に示した。
【００６８】
比較例８
ビス（Ｎ−プロピルベンジリデン）ソルビトールをイソフタル酸共重合Ｎ−ＭＸＤ６に添加しないこと以外は、実施例１６と同様の方法でカップ状容器を得た。該容器の曇値（Ｈａｚｅ）及び酸素透過率を表３に示した。
【００６９】
比較例９
ビス（Ｎ−プロピルベンジリデン）ソルビトールを添加しないこと以外は、実施例１７と同様の方法でポリエチレンテレフタレートとＮ−ＭＸＤ６とのブレンド二軸延伸中空容器を得た。該容器の曇値（Ｈａｚｅ）（３００μｍあたり）及び酸素透過率を表４に示した。
【００７０】
【表１】
2010280754.tif 000002
【００７１】
【表２】
2010280754.tif 000003
【００７２】
【表３】
2010280754.tif 000004
【００７３】
【表４】
2010280754.tif 000005
【産業上の利用可能性】
【００７４】
本発明に関わるポリアミド樹脂組成物では２軸延伸フィルム、深絞りカップなどの成形低下に悪影響を及ぼす結晶化速度を加速させることなく、ガスバリヤー性に非常に優れており、その効果は大きい。